(57)【要約】【課題】貯蔵安定性に優れ、また、硬化皮膜にしたときに防曇性及び外観に優れる組成物、上記組成物から形成される硬化皮膜、及び、上記硬化皮膜を備える積層体を提供する。【解決手段】共重合体と特定のアルコールとを含有する組成物であって、共重合体が４種類の特定の繰り返し単位を含む共重合体であり、上記アルコールの含有量が上記繰り返し単位のうち特定の１種の含有量に対して質量比で１０以上である組成物。【選択図】なし【特許請求の範囲】
【請求項１】
共重合体とアルコールとを含有する組成物であって、
前記共重合体が、
下記式（Ａ１）で表される繰り返し単位Ａ１、及び、下記式（Ａ２）で表される繰り返し単位Ａ２からなる群より選択される繰り返し単位Ａと、
下記式（Ｂ１）で表される繰り返し単位Ｂ１と、
下記式（Ｃ１）で表される繰り返し単位Ｃ１と、
下記式（Ｃ２）で表される繰り返し単位Ｃ２とを含む、共重合体であり、
前記アルコールが、Ｒ−ＯＨで表され、ここで、Ｒは無置換のアルキル基であり、
前記アルコールの含有量が、前記繰り返し単位Ｃ１の含有量に対して、質量比で１０以上である、組成物。
【化１】
2020172561.tif 000013
2020172561.tif 000014
2020172561.tif 000015
式（Ａ１）、（Ａ２）、（Ｂ１）、（Ｃ１）及び（Ｃ２）中、Ｒは、水素原子又はメチル基を表す。
式（Ａ１）中、ＲＡ１は、水素原子又は炭化水素基を表す。２つのＲＡ１は同一であっても異なってもよい。
式（Ａ２）中、ＲＡ２は、水素原子又は炭化水素基を表す。ｐは、１以上の整数を表す。
式（Ｂ１）中、ＲＢ１は、炭化水素基を表す。
式（Ｃ１）中、Ｌは、単結合又は２価の連結基を表す。ＲＣ１１及びＲＣ１２は、それぞれ独立に、炭化水素基を表す。ｍは、１〜３の整数を表す。ｎは、０〜２の整数を表す。ただし、ｍ＋ｎ＝３である。ｍが２以上の整数である場合に複数存在するＲＣ１１は同一であっても異なってもよい。ｎが２である場合の２つのＲＣ１２は同一であっても異なってもよい。
式（Ｃ２）中、ＲＣ２は、水素原子、又は、ヒドロキシ基を有する炭化水素基を表す。
【請求項２】
前記共重合体において、
前記繰り返し単位Ａの含有量が２０〜７０質量％であり、
前記繰り返し単位Ｂ１の含有量が２０〜７０質量％である、請求項１に記載の組成物。
【請求項３】
前記共重合体において、
前記繰り返し単位Ｃ１の含有量に対する前記繰り返し単位Ｃ２の含有量の割合が、モル比で、１〜３０である、請求項１又は２に記載の組成物。
【請求項４】
前記共重合体において、
前記繰り返し単位Ｃ１の含有量が、０．５〜１０質量％であり、
前記繰り返し単位Ｃ２の含有量が、０．５〜１０質量％である、請求項１〜３のいずれか１項に記載の組成物。
【請求項５】
さらに、リン酸エステルモノマー及び脂肪酸エステルモノマーからなる群より選択される少なくとも１種の特定エステルモノマーを含有し、
前記特定エステルモノマーの含有量が、前記共重合体１００質量部に対して、０．０１〜１質量部である、請求項１〜４のいずれか１項に記載の組成物。
【請求項６】
請求項１〜５のいずれか１項に記載の組成物から形成される、硬化皮膜。
【請求項７】
樹脂基板と、請求項６に記載の硬化皮膜とを備える、積層体。
【発明の詳細な説明】
【技術分野】
【０００１】
本発明は、組成物、硬化皮膜、及び、積層体に関する。
【背景技術】
【０００２】
自動車のヘッドランプ等の車両灯具において、灯室内に高湿度の空気が入り込み、外気や降雨等によってレンズが冷やされ、レンズ内面に水分が結露することにより、曇りが生じることがある。その結果、車両灯の輝度が低下し、またレンズ面の美観が損なわれることにより、ユーザーの不快感を引き起こす場合がある。このようなレンズ内面の曇りを防ぐために、レンズ内面に防曇剤組成物を塗布し、防曇塗膜を形成させる方法が知られている（例えば、特許文献１）。
【先行技術文献】
【特許文献】
【０００３】
【特許文献１】特開２０１７−８２１７号公報
【発明の概要】
【発明が解決しようとする課題】
【０００４】
このようななか、本発明者らが、特許文献１の実施例の組成物（溶剤としてプロピレングリコールモノメチルエーテルを使用する組成物）について検討したところ、得られる硬化皮膜の防曇性及び外観は昨今要求されているレベルを満たすものではないことが明らかになった。また、貯蔵安定性についても不十分であることが明らかになった。
【０００５】
そこで、本発明は、上記実情を鑑みて、貯蔵安定性に優れ、また、硬化皮膜にしたときに防曇性及び外観に優れる組成物、上記組成物から形成される硬化皮膜、及び、上記硬化皮膜を備える積層体を提供することを目的とする。
【課題を解決するための手段】
【０００６】
本発明者らは、上記課題について鋭意検討した結果、４種類の特定の繰り返し単位を含む共重合体を使用するとともに、特定のアルコールを所定量配合することで上記課題が解決できることを見出し、本発明に至った。
すなわち、本発明者らは、以下の構成により上記課題が解決できることを見出した。
【０００７】
（１）  共重合体とアルコールとを含有する組成物であって、
上記共重合体が、
後述する式（Ａ１）で表される繰り返し単位Ａ１、及び、後述する式（Ａ２）で表される繰り返し単位Ａ２からなる群より選択される繰り返し単位Ａと、
後述する式（Ｂ１）で表される繰り返し単位Ｂ１と、
後述する式（Ｃ１）で表される繰り返し単位Ｃ１と、
後述する式（Ｃ２）で表される繰り返し単位Ｃ２とを含む、共重合体であり、
上記アルコールが、Ｒ−ＯＨで表され、ここで、Ｒは無置換のアルキル基であり、
上記アルコールの含有量が、上記繰り返し単位Ｃ１の含有量に対して、質量比で１０以上である、組成物。
（２）  上記共重合体において、
上記繰り返し単位Ａの含有量が２０〜７０質量％であり、
上記繰り返し単位Ｂ１の含有量が２０〜７０質量％である、上記（１）に記載の組成物。
（３）  上記共重合体において、
上記繰り返し単位Ｃ１の含有量に対する上記繰り返し単位Ｃ２の含有量の割合が、モル比で、１〜３０である、上記（１）又は（２）に記載の組成物。
（４）  上記共重合体において、
上記繰り返し単位Ｃ１の含有量が、０．５〜１０質量％であり、
上記繰り返し単位Ｃ２の含有量が、０．５〜１０質量％である、上記（１）〜（３）のいずれかに記載の組成物。
（５）  さらに、リン酸エステルモノマー及び脂肪酸エステルモノマーからなる群より選択される少なくとも１種の特定エステルモノマーを含有し、
上記特定エステルモノマーの含有量が、上記共重合体１００質量部に対して、０．０１〜１質量部である、上記（１）〜（４）のいずれかに記載の組成物。
（６）  上記（１）〜（５）のいずれかに記載の組成物から形成される、硬化皮膜。
（７）  樹脂基板と、上記（６）に記載の硬化皮膜とを備える、積層体。
【発明の効果】
【０００８】
以下に示すように、本発明によれば、貯蔵安定性に優れ、また、硬化皮膜にしたときに防曇性及び外観に優れる組成物、上記組成物から形成される硬化皮膜、及び、上記硬化皮膜を備える積層体を提供することができる。
【発明を実施するための形態】
【０００９】
以下に、本発明の組成物、上記組成物から形成された硬化被膜、及び、上記硬化皮膜を備える積層体について説明する。
なお、本明細書において「〜」を用いて表される数値範囲は、「〜」の前後に記載される数値を下限値及び上限値として含む範囲を意味する。
また、本発明の組成物が含有する各成分は、１種を単独でも用いても、２種以上を併用してもよい。ここで、各成分について２種以上を併用する場合、その成分について含有量とは、特段の断りが無い限り、合計の含有量を指す。
【００１０】
［組成物］
本発明の組成物は、共重合体とアルコールとを含有する組成物であって、
上記共重合体が、
後述する式（Ａ１）で表される繰り返し単位Ａ１、及び、後述する式（Ａ２）で表される繰り返し単位Ａ２からなる群より選択される繰り返し単位Ａと、
後述する式（Ｂ１）で表される繰り返し単位Ｂ１と、
後述する式（Ｃ１）で表される繰り返し単位Ｃ１と、
後述する式（Ｃ２）で表される繰り返し単位Ｃ２とを含む、共重合体（以下、「特定共重合体」とも言う）であり、
上記アルコールが、Ｒ−ＯＨで表され、ここで、Ｒは無置換のアルキル基であり、
上記アルコールの含有量が、上記繰り返し単位Ｃ１の含有量に対して、質量比で１０以上である、組成物である。
【００１１】
本発明の組成物はこのような構成をとるため、上述した効果が得られるものと考えらえる。その理由は明らかではないが、およそ以下のとおりと推測される。
上述のとおり、本発明の組成物は４種類の特定の繰り返し単位（繰り返し単位Ａ、繰り返し単位Ｂ１、繰り返し単位Ｃ１、繰り返し単位Ｃ２）を含む。本発明の組成物を加熱した場合、繰り返し単位Ｃ１中のアルコキシシリル基同士が反応して、また、繰り返し単位Ｃ１中のアルコキシシリル基と繰り返し単位Ｃ２中の−ＯＨ基とが反応して（架橋して）硬化皮膜が形成されるものと考えらえる。
ここで、本発明の組成物は繰り返し単位Ｃ１に対して所定量のアルコールを含有するため、加熱前には上記反応が起こり難く、貯蔵安定性に優れるものと考えられる。そして、加熱により、上記アルコールが揮発すると、平衡がずれて上記反応が起こり、硬化皮膜が形成されるものと考えらえる。特に、上記アルコールが置換基を有さないため、上記平衡反応への寄与が高いと考えられる。
【００１２】
以下、本発明の組成物に含有される各成分について説明する。
【００１３】
〔特定共重合体〕
上述のとおり、本発明の組成物は、
下記式（Ａ１）で表される繰り返し単位Ａ１、及び、下記式（Ａ２）で表される繰り返し単位Ａ２からなる群より選択される繰り返し単位Ａと、
下記式（Ｂ１）で表される繰り返し単位Ｂ１と、
下記式（Ｃ１）で表される繰り返し単位Ｃ１と、
下記式（Ｃ２）で表される繰り返し単位Ｃ２とを含む、共重合体（特定共重合体）を含有する。
【００１４】
【化１】
2020172561.tif 000002
2020172561.tif 000003
2020172561.tif 000004
【００１５】
式（Ａ１）、（Ａ２）、（Ｂ１）、（Ｃ１）及び（Ｃ２）中、Ｒは、水素原子又はメチル基を表す。
式（Ａ１）中、ＲＡ１は、水素原子又は炭化水素基を表す。２つのＲＡ１は同一であっても異なってもよい。
式（Ａ２）中、ＲＡ２は、水素原子又は炭化水素基を表す。ｐは、１以上の整数を表す。
式（Ｂ１）中、ＲＢ１は、炭化水素基を表す。
式（Ｃ１）中、Ｌは、単結合又は２価の連結基を表す。ＲＣ１１及びＲＣ１２は、それぞれ独立に、炭化水素基を表す。ｍは、１〜３の整数を表す。ｎは、０〜２の整数を表す。ただし、ｍ＋ｎ＝３である。ｍが２以上の整数である場合に複数存在するＲＣ１１は同一であっても異なってもよい。ｎが２である場合の２つのＲＣ１２は同一であっても異なってもよい。
式（Ｃ２）中、ＲＣ２は、水素原子、又は、ヒドロキシ基を有する炭化水素基を表す。
【００１６】
特定共重合体はランダム共重合体でもブロック共重合体でもよい。
特定共重合体は、本発明の組成物が硬化性及び貯蔵安定性により優れ、また、本発明の組成物を硬化皮膜にしたときに、防曇性、密着性、耐傷付性、防曇耐久性、耐水性及び外観により優れる理由から、ブロック共重合体であることが好ましい。以下、「本発明の組成物が硬化性及び貯蔵安定性により優れ、また、本発明の組成物を硬化皮膜にしたときに、防曇性、密着性、耐傷付性、防曇耐久性、耐水性及び外観により優れる」ことを「本発明の効果等がより優れる」とも言う。
特定共重合体は上述した繰り返し単位以外の繰り返し単位を含んでいてもよい。
特定共重合体の形状としては、直鎖状、グラフト状及び星型等が挙げられ、なかでも、本発明の効果等がより優れる理由から、直鎖状であることが好ましい。
【００１７】
＜繰り返し単位Ａ＞
【００１８】
特定共重合体は、下記式（Ａ１）で表される繰り返し単位Ａ１、及び、下記式（Ａ２）で表される繰り返し単位Ａ２からなる群より選択される繰り返し単位Ａを含む。特定共重合体は、本発明の効果等がより優れる理由から、繰り返し単位Ａ１を含むのが好ましい。
【００１９】
【化２】
2020172561.tif 000005
【００２０】
式（Ａ１）中、Ｒは、水素原子又はメチル基を表す。ＲＡ１は、水素原子又は炭化水素基を表す。２つのＲＡ１は同一であっても異なってもよい。
【００２１】
上述のとおり、式（Ａ１）中、ＲＡ１は、水素原子又は炭化水素基を表す。
上記炭化水素基としては、例えば、脂肪族炭化水素基、芳香族炭化水素基、またはこれらを組み合わせた基などが挙げられる。
上記脂肪族炭化水素基は、直鎖状、分岐状、環状のいずれであってもよい。上記脂肪族炭化水素基の具体例としては、直鎖状または分岐状のアルキル基（特に、炭素数１〜３０）、直鎖状または分岐状のアルケニル基（特に、炭素数２〜３０）、直鎖状または分岐状のアルキニル基（特に、炭素数２〜３０）などが挙げられる。
上記芳香族炭化水素基としては、例えば、フェニル基、トリル基、キシリル基、ナフチル基などの炭素数６〜１８の芳香族炭化水素基などが挙げられる。
上記ＲＡ１は、本発明の効果等がより優れる理由から、炭化水素基であることが好ましく、脂肪族炭化水素基であることがより好ましく、直鎖状のアルキル基であることがさらに好ましく、炭素数１〜５の直鎖状のアルキル基であることが特に好ましい。
【００２２】
【化３】
2020172561.tif 000006
【００２３】
式（Ａ２）中、Ｒは、水素原子又はメチル基を表す。ＲＡ２は、水素原子又は炭化水素基を表す。ｐは、１以上の整数を表す。
【００２４】
上述のとおり、式（Ａ２）中、ＲＡ２は、水素原子又は炭化水素基を表す。
上記ＲＡ２の具体例及び好適な態様は、式（Ａ１）中のＲＡ１と同じである。
【００２５】
上述のとおり、式（Ａ２）中、ｐは、１以上の整数を表す。
上記ｐの上限は特に制限されないが、本発明の効果等がより優れる理由から、１０以下であることが好ましい。
【００２６】
（含有量）
特定共重合体において、繰り返し単位Ａの含有量は、本発明の効果等がより優れる理由から、２０〜７０モル％であることが好ましく、３０〜６０モル％であることがより好ましく、４０〜５０モル％であることがさらに好ましい。
【００２７】
特定共重合体において、繰り返し単位Ａの含有量は、本発明の効果等がより優れる理由から、２０〜７０質量％であることが好ましく、３０〜６０質量％であることがより好ましく、４０〜５０質量％であることがさらに好ましい。
【００２８】
＜繰り返し単位Ｂ１＞
特定共重合体は、下記式（Ｂ１）で表される繰り返し単位Ｂ１を含む。
【００２９】
【化４】
2020172561.tif 000007
【００３０】
式（Ｂ１）中、Ｒは、水素原子又はメチル基を表す。
式（Ｂ１）中、ＲＢ１は、炭化水素基を表す。
【００３１】
上述のとおり、式（Ｂ１）中、ＲＢ１は、炭化水素基を表す。
上記炭化水素基の具体例及び好適な態様は、式（Ａ１）中のＲＡ１と同じである。
【００３２】
（含有量）
特定共重合体において、繰り返し単位Ｂ１の含有量は、本発明の効果等がより優れる理由から、２０〜７０モル％であることが好ましく、３０〜６０モル％であることがより好ましく、４０〜５０モル％であることがさらに好ましい。
【００３３】
特定共重合体において、繰り返し単位Ｂ１の含有量は、本発明の効果等がより優れる理由から、２０〜７０質量％であることが好ましく、３０〜６０質量％であることがより好ましく、４０〜５０質量％であることがさらに好ましい。
【００３４】
＜繰り返し単位Ｃ１＞
特定共重合体は、下記式（Ｃ１）で表される繰り返し単位Ｃ１を含む。
【００３５】
【化５】
2020172561.tif 000008
【００３６】
式（Ｃ１）中、Ｌは、単結合又は２価の連結基を表す。ＲＣ１１及びＲＣ１２は、それぞれ独立に、炭化水素基を表す。ｍは、１〜３の整数を表す。ｎは、０〜２の整数を表す。ただし、ｍ＋ｎ＝３である。ｍが２以上の整数である場合に複数存在するＲＣ１１は同一であっても異なってもよい。ｎが２である場合の２つのＲＣ１２は同一であっても異なってもよい。
【００３７】
上述のとおり、式（Ｃ１）中、Ｌは、単結合又は２価の連結基を表す。
上記２価の連結基としては、例えば、直鎖状、分岐状若しくは環状の２価の脂肪族炭化水素基（例えば、メチレン基、エチレン基、プロピレン基などのアルキレン基）、２価の芳香族炭化水素基（例えば、フェニレン基）、−Ｏ−、−Ｓ−、−ＳＯ２−、−ＮＲＬ−、−ＣＯ−、−ＮＨ−、−ＣＯＯ−、−ＣＯＮＲＬ−、−Ｏ−ＣＯ−Ｏ−、−ＳＯ３−、−ＮＨＣＯＯ−、−ＳＯ２ＮＲＬ−、−ＮＨ−ＣＯ−ＮＨ−またはこれらを２種以上組み合わせた基（例えば、アルキレンオキシ基、アルキレンオキシカルボニル基、アルキレンカルボニルオキシ基など）などが挙げられる。ここで、ＲＬは、水素原子またはアルキル基（好ましくは炭素数１〜１０）を表す。
上記Ｌは、本発明の効果等がより優れる理由から、アルキレンオキシカルボニル基であることが好ましい。
【００３８】
上述のとおり、式（Ｃ１）中、ＲＣ１１及びＲＣ１２は、それぞれ独立に、炭化水素基を表す。
上記炭化水素基の具体例及び好適な態様は、式（Ａ１）中のＲＡ１と同じである。
【００３９】
上述のとおり、式（Ｃ１）中、ｍは、１〜３の整数を表す。ｎは、０〜２の整数を表す。ただし、ｍ＋ｎ＝３である。
上記ｍ及びｎは、本発明の効果等がより優れる理由から、ｍ＝３であり、ｎ＝０であることが好ましい。
【００４０】
（含有量）
特定共重合体において、繰り返し単位Ｃ１の含有量は、本発明の効果等がより優れる理由から、０．１〜２０モル％であることが好ましく、０．２〜１０モル％であることがより好ましく、０．５〜５モル％であることがさらに好ましい。
【００４１】
特定共重合体において、繰り返し単位Ｃ１の含有量は、本発明の効果等がより優れる理由から、０．１〜２０質量％であることが好ましく、０．２〜１０質量％であることがより好ましく、０．５〜５質量％であることがさらに好ましい。
【００４２】
＜繰り返し単位Ｃ２＞
特定共重合体は、下記式（Ｃ２）で表される繰り返し単位Ｃ２を有する。
【００４３】
【化６】
2020172561.tif 000009
【００４４】
式（Ｃ２）中、Ｒは、水素原子又はメチル基を表す。ＲＣ２は、水素原子、又は、ヒドロキシ基を有する炭化水素基を表す。
【００４５】
上述のとおり、式（Ｃ２）中、ＲＣ２は、水素原子、又は、ヒドロキシ基を有する炭化水素基を表す。
上記ヒドロキシ基を有する炭化水素基中の炭化水素基の具体例及び好適な態様は、式（Ａ１）中のＲＡ１と同じである。
上記ヒドロキシ基を有する炭化水素基としては、例えば、２−ヒドロキシエチル基が挙げられる。
【００４６】
（含有量）
特定共重合体において、繰り返し単位Ｃ２の含有量は、本発明の効果等がより優れる理由から、０．１〜２０モル％であることが好ましく、０．２〜１０モル％であることがより好ましく、０．５〜５モル％であることがさらに好ましい。
【００４７】
特定共重合体において、繰り返し単位Ｃ２の含有量は、本発明の効果等がより優れる理由から、０．１〜２０質量％であることが好ましく、０．２〜１０質量％であることがより好ましく、０．５〜５賺量％であることがさらに好ましい。
【００４８】
＜Ｃ１＋Ｃ２＞
特定共重合体において、繰り返し単位Ｃ１及び繰り返し単位Ｃ２の合計の含有量は、本発明の効果等がより優れる理由から、０．１〜２０モル％であることが好ましく、０．２〜１０モル％であることがより好ましく、０．３〜５モル％であることがさらに好ましい。
【００４９】
＜Ｃ２／Ｃ１＞
特定共重合体において、繰り返し単位Ｃ１の含有量に対する繰り返し単位Ｃ２の含有量の割合（モル比）（以下、「Ｃ２／Ｃ１」とも言う）は、本発明の効果等がより優れる理由から、１〜３０であることが好ましく、２〜１０であることが好ましい。
【００５０】
＜特定ブロック共重合体＞
特定共重合体は、本発明の効果等がより優れる理由から、
繰り返し単位Ａ１、及び、繰り返し単位Ａ２からなる群より選択される繰り返し単位Ａを有する重合体ブロックＡと、
式（Ｂ１）で表される繰り返し単位Ｂ１を有する重合体ブロックＢとを含み、
上記重合体ブロックＡ及び上記重合体ブロックＢのうち少なくとも一方が、下記式（Ｃ１）で表される繰り返し単位Ｃ１を有し、
上記重合体ブロックＡ及び上記重合体ブロックＢのうち少なくとも一方が、下記式（Ｃ２）で表される繰り返し単位Ｃ２を有する、ブロック共重合体（以下、「特定ブロック共重合体」とも言う）であることが好ましい。
【００５１】
特定ブロック共重合体は、１つの重合体ブロックＡと１つの重合体ブロックＢとのジブロック共重合体でもいいし、各重合体ブロックの少なくとも一方が複数存在するマルチブロック共重合体であってもよい。また、特定ブロック共重合体は、重合体ブロックＡ及び重合体ブロックＢのいずれにも該当しない重合体ブロックを有していてもよい。
特定ブロック共重合体は、本発明の効果等がより優れる理由から、１つの重合体ブロックＡと１つの重合体ブロックＢとのジブロック共重合体であることが好ましい。
特定ブロック共重合体の形状としては、直鎖状、グラフト状及び星型等が挙げられ、なかでも、本発明の効果等がより優れる理由から、直鎖状であることが好ましい。
【００５２】
（重合体ブロックＡ）
重合体ブロックＡ中の繰り返し単位Ａの含有量は、本発明の効果等がより優れる理由から、５０モル％以上であることが好ましく、７０モル％以上であることがより好ましく、９０モル％以上であることがさらに好ましい。重合体ブロックＡ中の繰り返し単位Ａの合計の含有量の上限は特に制限されず、１００モル％である。
なお、「重合体ブロックＡ中の繰り返し単位Ａの含有量」（モル％）とは、重合体ブロックＡの全繰り返し単位（モル数）に対する繰り返し単位Ａの合計（モル数）の割合（モル％）を意味する。
【００５３】
特定ブロック共重合体において、重合体ブロックＡの含有量は、本発明の効果等がより優れる理由から、２０〜９５モル％であることが好ましく、３０〜９０モル％であることがより好ましく、４０〜８０モル％であることがさらに好ましい。
なお、「重合体ブロックＡの含有量」（モル％）とは、特定ブロック共重合体の全繰り返し単位（モル数）に対する重合体ブロックＡの全繰り返し単位（モル数）の割合（モル％）を意味する。
【００５４】
特定ブロック共重合体において、重合体ブロックＡの含有量は、本発明の効果等がより優れる理由から、２０〜９５質量％であることが好ましく、３０〜９０質量％であることがより好ましく、４０〜８０質量％であることがさらに好ましい。
【００５５】
（重合体ブロックＢ）
重合体ブロックＢ中の繰り返し単位Ｂ１の含有量は、本発明の効果等がより優れる理由から、５０モル％以上であることが好ましく、７０モル％以上であることがより好ましく、９０モル％以上であることがさらに好ましい。重合体ブロックＢ中の繰り返し単位Ｂ１の含有量の上限は特に制限されず、１００モル％である。
なお、「重合体ブロックＢ中の繰り返し単位Ｂ１の含有量」（モル％）とは、重合体ブロックＢの全繰り返し単位（モル数）に対する繰り返し単位Ｂ１（モル数）の割合（モル％）を意味する。
【００５６】
特定ブロック共重合体において、重合体ブロックＢの含有量は、本発明の効果等がより優れる理由から、５〜８０モル％であることが好ましく、１０〜７０モル％であることがより好ましく、２０〜６０モル％であることがさらに好ましい。
なお、「重合体ブロックＢの含有量」（モル％）とは、特定ブロック共重合体の全繰り返し単位（モル数）に対する重合体ブロックＢの全繰り返し単位（モル数）の割合（モル％）を意味する。
【００５７】
特定ブロック共重合体において、重合体ブロックＢの含有量は、本発明の効果等がより優れる理由から、５〜８０質量％であることが好ましく、１０〜７０質量％であることがより好ましく、２０〜６０質量％であることがさらに好ましい。
【００５８】
（重合体ブロックＡ／重合体ブロックＢ）
特定ブロック共重合体において、重合体ブロックＢの含有量に対する重合体ブロックＡの含有量の割合（重合体ブロックＡ／重合体ブロックＢ）は、本発明の効果等がより優れる理由から、モル比で、０．２５〜１９であることが好ましく、０．４２〜９．０であることがより好ましく、０．６７〜４．０であることがさらに好ましい。
【００５９】
（重合体ブロックＡ＋重合体ブロックＢ）
特定ブロック共重合体において、重合体ブロックＡ及び重合体ブロックＢの合計の含有量は、本発明の効果等がより優れる理由から、５０モル％以上であることが好ましく、７０モル％以上であることがより好ましく、９０モル％以上であることがさらに好ましい。特定ブロック共重合体において、重合体ブロックＡ及び重合体ブロックＢの合計の含有量の上限は特に制限されず、１００モル％である。
なお、「重合体ブロックＡ及び重合体ブロックＢの合計の含有量」（モル％）とは、ブロック共重合体の全繰り返し単位（モル数）に対する重合体ブロックＡの全繰り返し単位及び重合体ブロックＢの全繰り返し単位の合計（モル数）の割合（モル％）を意味する。
【００６０】
また、特定ブロック共重合体において、重合体ブロックＡ及び重合体ブロックＢの合計の含有量は、本発明の効果等がより優れる理由から、５０質量％以上であることが好ましく、７０質量％以上であることがより好ましく、９０質量％以上であることがさらに好ましい。特定ブロック共重合体において、重合体ブロックＡ及び重合体ブロックＢの合計の含有量の上限は特に制限されず、１００質量％である。
【００６１】
（繰り返し単位Ｃ１）
上述のとおり、特定ブロック共重合体は、重合体ブロックＡ及び重合体ブロックＢのうち少なくとも一方が、繰り返し単位Ｃ１を有する。
なお、本発明の効果等がより優れる理由から、少なくとも重合体ブロックＢが繰り返し単位Ｃ１を有するのが好ましく、重合体ブロックＡ及び重合体ブロックＢの両方が繰り返し単位Ｃ１を有するのがより好ましい。
重合体ブロックＡ中の繰り返し単位Ｃ１の含有量は、本発明の効果等がより優れる理由から、０．１〜２０モル％であることが好ましく、０．２〜１０モル％であることがより好ましく、０．５〜５モル％であることがさらに好ましい。
重合体ブロックＢ中の繰り返し単位Ｃ１の含有量は、本発明の効果等がより優れる理由から、０．１〜２０モル％であることが好ましく、０．２〜１０モル％であることがより好ましく、０．５〜５モル％であることがさらに好ましい。
なお、「重合体ブロックＡ中の繰り返し単位Ｃ１の含有量」（モル％）とは、重合体ブロックＡの全繰り返し単位（モル数）に対する繰り返し単位Ｃ１（モル数）の割合（モル％）を意味し、「重合体ブロックＢ中の繰り返し単位Ｃ１の含有量」とは、重合体ブロックＢの全繰り返し単位（モル数）に対する繰り返し単位Ｃ１（モル数）の割合（モル％）を意味する。
【００６２】
（繰り返し単位Ｃ２）
重合体ブロックＡ中の繰り返し単位Ｃ２の含有量は、本発明の効果等がより優れる理由から、０．１〜２０モル％であることが好ましく、０．２〜１０モル％であることがより好ましく、０．５〜５モル％であることがさらに好ましい。
重合体ブロックＢ中の繰り返し単位Ｃ２の含有量は、本発明の効果等がより優れる理由から、０．１〜２０モル％であることが好ましく、０．２〜１０モル％であることがより好ましく、０．５〜５モル％であることがさらに好ましい。
なお、「重合体ブロックＡ中の繰り返し単位Ｃ２の含有量」（モル％）とは、重合体ブロックＡの全繰り返し単位（モル数）に対する繰り返し単位Ｃ２（モル数）の割合（モル％）を意味し、「重合体ブロックＢ中の繰り返し単位Ｃ２の含有量」とは、重合体ブロックＢの全繰り返し単位（モル数）に対する繰り返し単位Ｃ２（モル数）の割合（モル％）を意味する。
【００６３】
＜分子量＞
【００６４】
（数平均分子量）
特定共重合体の数平均分子量（Ｍｎ）は特に制限されないが、本発明の効果等がより優れる理由から、１，０００〜１，０００，０００であることが好ましく、１０，０００〜１００，０００であることがより好ましく、２０，０００〜８０，０００であることがさらに好ましい。
【００６５】
（重量平均分子量）
特定共重合体の重量平均分子量（Ｍｗ）は特に制限されないが、本発明の効果等がより優れる理由から、１，０００〜１，０００，０００であることが好ましく、１０，０００〜１００，０００であることがより好ましく、２０，０００〜８０，０００であることがさらに好ましい。
【００６６】
（分子量分布）
特定共重合体の分子量分布（Ｍｗ／Ｍｎ）は特に制限されないが、本発明の効果等がより優れる理由から、１０以下であることが好ましく、５以下であることがより好ましい。分子量分布の下限は特に制限されないが、通常、１．０以上である。
【００６７】
なお、上記Ｍｎ及びＭｗは、以下の条件のゲルパーミエーションクロマトグラフィー（ＧＰＣ）測定により得られる標準ポリスチレン換算値とする。
・溶媒：テトラヒドロフラン
・検出器：ＲＩ検出器
【００６８】
＜製造方法＞
特定共重合体を製造する方法は特に制限されず、従来公知の方法を用いることができる。
【００６９】
特定共重合体が特定ブロック共重合体である場合、リビングラジカル重合法を用いた方法が好ましく、ＲＡＦＴ法（可逆的付加開裂連鎖移動重合法）を用いた方法（特に、トリチオカーボナート化合物を連鎖移動剤として用いた方法）がより好ましい。
より具体的には、例えば、リビングラジカル重合法により、繰り返し単位Ｂ１となるモノマー（例えば、メタクリル酸メチル）と繰り返し単位Ｃ１となるモノマー（例えば、３−メタクリロキシプロピルトリメトキシシラン）と繰り返し単位Ｃ２となるモノマー（例えば、メタクリル酸２−ヒドロキシエチル）とを重合して重合体ブロックＢを製造してから、繰り返し単位Ａ１となるモノマー（例えば、Ｎ，Ｎ−ジメチルアクリルアミド）と繰り返し単位Ｃ１となるモノマー（例えば、３−メタクリロキシプロピルトリメトキシシラン）と繰り返し単位Ｃ２となるモノマー（例えば、メタクリル酸２−ヒドロキシエチル）とを重合して重合体ブロックＡを製造して、重合体ブロックＡと重合体ブロックＢとを含むブロック共重合体を製造する方法（この場合、重合体ブロックＡ及び重合体ブロックＢの両方が繰り返し単位Ｃ１を有する）等が挙げられる。
【００７０】
＜含有量＞
本発明の組成物において、特定共重合体の含有量は、本発明の効果等がより優れる理由から、組成物全体に対して、１〜５０質量％であることが好ましく、１０〜４０質量％であることがより好ましく、２０〜３０質量％であることがさらに好ましい。
【００７１】
〔特定アルコール〕
上述のとおり、本発明の組成物は、Ｒ−ＯＨで表されるアルコール（以下、「特定アルコール」とも言う）を含有する。ここで、Ｒは無置換のアルキル基である。
上記無置換のアルキル基の炭素数は、本発明の効果等がより優れる理由から、１〜１０であることが好ましく、２〜５であることがより好ましい。
上記無置換のアルキル基は、直鎖状、分岐状、環状のいずれであってもよいが、本発明の効果等がより優れる理由から、分岐状であることが好ましい。
【００７２】
＜含有量＞
本発明の組成物において、特定アルコールの含有量は、本発明の効果等がより優れる理由から、組成物全体に対して、１０〜９９質量％であることが好ましく、５０〜９０質量％であることがより好ましく、７０〜８０質量％であることがさらに好ましい。
【００７３】
〔特定アルコール／Ｃ１〕
本発明の組成物において、上述した特定アルコールの含有量は、上述した特定共重合体の繰り返し単位Ｃ１の含有量に対して、質量比で１０以上である。
以下、繰り返し単位Ｃ１の含有量に対する特定アルコールの含有量（質量比）を「特定アルコール／Ｃ１」とも言う。
特定アルコール／Ｃ１は、本発明の効果等がより優れる理由から、２０以上であることが好ましく、５０以上であることがより好ましく、１００以上であることがさらに好ましい。
特定アルコール／Ｃ１の上限は特に制限されないが、本発明の効果等がより優れる理由から、１０００以下であることが好ましく、５００以下であることがより好ましく、２００以下であることがさらに好ましい。
【００７４】
なお、特定アルコール／Ｃ１は、例えば、後述する実施例１−１であれば以下のとおり算出される。
実施例１−１において、特定アルコールの含有量は特定共重合体１００質量部に対して３００質量部である。また、特定共重合体中の繰り返し単位Ｃ１の含有量は２．６質量％である。そのため、特定アルコール／Ｃ１は１１５（＝３００÷（１００×０．０２６））となる。
【００７５】
〔任意成分〕
本発明の組成物は、上述した成分以外の成分を含有してもよい。
そのような成分としては、例えば、上述した特定共重合体以外の重合体、モノマー、界面活性剤、レベリング剤、上述した特定アルコール以外の溶剤等が挙げられる。
【００７６】
＜特定エステルモノマー＞
本発明の組成物は、本発明の効果等がより優れる理由から、さらに、リン酸エステルモノマー及び脂肪酸エステルモノマーからなる群より選択される少なくとも１種の特定エステルモノマーを含有するのが好ましい。
【００７７】
特定エステルモノマーは、本発明の効果等がより優れる理由から、リン酸エステルモノマーであることが好ましい。
リン酸エステルモノマーは、本発明の効果等がより優れる理由から、（メタ）アクリロイルオキシ基を有するのが好ましく、リン酸とヒドロキシ基を有する（メタ）アクリレートとのエステルであることがより好ましい。
【００７８】
本発明の組成物において、特定エステルモノマーの含有量は、本発明の効果等がより優れる理由から、上述したブロック共重合体１００質量部に対して、０．０１〜１０質量部であることが好ましく、０．１〜１．０質量部であることがより好ましい。
【００７９】
＜特定アルコール以外の溶剤＞
本発明の組成物が上述した特定アルコール以外の溶剤を含有する場合、特定アルコールと特定アルコール以外の溶剤との合計の含有量は、本発明の効果等がより優れる理由から、組成物全体に対して、１０〜９９質量％であることが好ましく、５０〜９０質量％であることがより好ましい。
【００８０】
〔用途〕
本発明の組成物は、例えば、防曇コーティング剤（曇りを防止するためのコーティング剤）として有用である。
【００８１】
［硬化皮膜］
本発明の硬化皮膜は、上述した本発明の組成物から形成される硬化皮膜である。
本発明の硬化皮膜を製造する方法は特に制限されないが、例えば、基板（好ましくは樹脂基板、より好ましくは（メタ）アクリレート樹脂基板）上に上述した本発明の組成物を塗布し、加熱（好ましくは、５０〜２００℃）する方法等が挙げられる。
加熱することで、繰り返し単位Ｃ１中のアルコキシシリル基同士が反応して、また、繰り返し単位Ｃ１中のアルコキシシリル基と繰り返し単位Ｃ２中の−ＯＨ基とが反応して（架橋して）硬化皮膜が形成される。
本発明の硬化皮膜は、例えば、防曇皮膜（曇りを防止するための皮膜）として有用である。
【００８２】
［積層体］
本発明の積層体は、上述した硬化皮膜を備える積層体である。なかでも、樹脂基板（好ましくは（メタ）アクリレート樹脂基板）と上述した硬化皮膜とを備える積層体が好ましい。
【実施例】
【００８３】
以下、実施例により、本発明についてさらに詳細に説明するが、本発明はこれらに限定されるものではない。
【００８４】
〔実施例１−１〕
撹拌装置、温度計、冷却管および窒素ガス導入管、滴下装置を備えた反応器にイソプロパノール（１５０質量部）（以下、「アルコールＡ」とも言う）を仕込み、撹拌しながら７０℃まで昇温した。そこに、Ｎ，Ｎ−ジメチルアクリルアミド４７．０質量部、メタクリル酸メチル４７．７質量部、メタクリル酸２−ヒドロキシエチル２．７質量部、３−メタクリロキシプロピルトリメトキシシラン（信越化学工業(株)製  ＫＢＭ−５０３）２．６質量部、アゾビスイソブチロニトリル３．０質量部、イソプロピルアルコール１５０質量部（以下、「アルコールＢ」とも言う）からなる混合液を４時間かけて滴下した。滴下終了後、同温度で１２時間反応させ、ランダム共重合体を１００％の収率で得た。
このようにして、ランダム共重合体（１００質量部）と特定アルコール（イソプロパノール）（３００質量部）とを含有する実施例１−１の組成物を得た。
実施例１−１の組成物におけるランダム共重合体は、Ｎ，Ｎ−ジメチルアクリルアミドに由来する繰り返し単位（上述した繰り返し単位Ａ１に該当）（４８．５モル％）とメタクリル酸メチル（上述した繰り返し単位Ｂ１に該当）（４８．５モル％）と３−メタクリロキシプロピルトリメトキシシランに由来する繰り返し単位（上述した繰り返し単位Ｃ１に該当）（１．０モル％）とメタクリル酸２−ヒドロキシエチル（上述した繰り返し単位Ｃ２に該当）（２．０モル％）とからなるランダム共重合体（直鎖状）である。得られたランダム共重合体は上述した特定共重合体に該当する。
【００８５】
〔実施例１−２〕
アルコールＡとして特定アルコール（イソプロパノール）（１５質量部）及び特定アルコール以外の溶剤（プロピレングリコールモノメチルエーテル（メトキシイソプロパノール））（１３５質量部）を使用し（アルコールＡの合計は１５０質量部）、アルコールＢとして特定アルコール（イソプロパノール）（１５質量部）及び特定アルコール以外の溶剤（プロピレングリコールモノメチルエーテル（メトキシイソプロパノール））（１３５質量部）を使用した（アルコールＢの合計は１５０質量部）以外は、実施例１−１と同様の手順に従って実施例１−２の組成物を得た。
実施例１−２の組成物は、ランダム共重合体（実施例１−１におけるランダム共重合体と同じもの）（１００質量部）と特定アルコール（イソプロパノール）（３０質量部）と特定アルコール以外の溶剤（プロピレングリコールモノメチルエーテル（メトキシイソプロパノール））（２７０質量部）とを含有する組成物である。
【００８６】
〔実施例１−３〕
実施例１−１の組成物に特定エステルモノマー（リン酸エステルモノマー）（東邦化学工業株式会社製ＰＰＭＥ）（０．２５質量部）を混合して、実施例１−３の組成物を得た。
実施例１−３の組成物は、ランダム共重合体（実施例１−１におけるランダム共重合体と同じもの）（１００質量部）と特定アルコール（イソプロパノール）（３００質量部）と特定エステルモノマー（リン酸エステルモノマー）（東邦化学工業株式会社製ＰＰＭＥ）（０．２５質量部）とを含有する組成物である。
【００８７】
〔比較例１−１〕
アルコールＡとして特定アルコール（イソプロパノール）（１０質量部）及び特定アルコール以外の溶剤（プロピレングリコールモノメチルエーテル（メトキシイソプロパノール））（１４０質量部）を使用し（アルコールＡの合計は１５０質量部）、アルコールＢとして特定アルコール（イソプロパノール）（１０質量部）及び特定アルコール以外の溶剤（プロピレングリコールモノメチルエーテル（メトキシイソプロパノール））（１４０質量部）を使用した（アルコールＢの合計は１５０質量部）以外は、実施例１−１と同様の手順に従って比較例１−１の組成物を得た。
比較例１−１の組成物は、ランダム共重合体（実施例１−１におけるランダム共重合体と同じもの）（１００質量部）と特定アルコール（イソプロパノール）（２０質量部）と特定アルコール以外の溶剤（プロピレングリコールモノメチルエーテル（メトキシイソプロパノール））（２８０質量部）とを含有する組成物である。
【００８８】
表１に、各組成物について、ランダム共重合体における各モノマーに由来する各繰り返し単位の含有量（モル％、質量％）を示す。また、表１に、各組成物について、各成分の含有量（質量部）を示す。なお、各成分の質量部は固形分としての質量部である。
【００８９】
〔実施例２−１〕
以下のとおり、実施例２−１の組成物を製造した。
【００９０】
＜ブロック共重合体の合成＞
メタクリル酸メチル（東京化成工業製：１６ｍＬ）、メタクリル酸２−ヒドロキシエチル（東京化成工業製：０．４ｍＬ）、３−メタクリロキシプロピルトリメトキシシラン（信越シリコーン製：０．４ｍＬ）、アゾビスイソブチロニトリル（東京化成工業製：１０ｍｇ）、４−シアノ−４−（（（ドデシルチオ）カルボチオイル）チオ）ペンタン酸（Ｂｏｒｏｎ  Ｍｏｌｅｃｕｌａｒ製：０．１２ｇ）及びＮ，Ｎ−ジメチルホルムアミド（関東化学製：５０ｍＬ）を混合し、７０℃に加熱して、攪拌した。２０時間後、Ｎ，Ｎ−ジメチルアクリルアミド（東京化成工業製：１５．４ｍＬ）、メタクリル酸２−ヒドロキシエチル（東京化成工業製：０．４ｍＬ）及び３−メタクリロキシプロピルトリメトキシシラン（信越シリコーン製：０．４ｍＬ）を投入し、７０℃に加熱して、攪拌した。４０時間後室温に冷却し、重合を停止した。得られたポリマー溶液を取り出し、減圧下で濃縮した。その結果、ブロック共重合体（３１．０ｇ，Ｍｎ＝４０，０００，Ｍｗ＝４８，０００，ＰＤＩ＝１．２）を９９％の収率で得た。
得られたブロック共重合体は、Ｎ，Ｎ−ジメチルアクリルアミドに由来する繰り返し単位（上述した繰り返し単位Ａ１に該当）（９７モル％）と３−メタクリロキシプロピルトリメトキシシランに由来する繰り返し単位（上述した繰り返し単位Ｃ１に該当）（１モル％）とメタクリル酸２−ヒドロキシエチル（上述した繰り返し単位Ｃ２に該当）（２モル％）とからなる重合体ブロックＡ（上述した重合体ブロックＡに該当）と、メタクリル酸メチル（上述した繰り返し単位Ｂ１に該当）（９７モル％）と３−メタクリロキシプロピルトリメトキシシランに由来する繰り返し単位（上述した繰り返し単位Ｃ１に該当）（１モル％）とメタクリル酸２−ヒドロキシエチル（上述した繰り返し単位Ｃ２に該当）（２モル％）とからなる重合体ブロックＢ（上述した重合体ブロックＢに該当）とを含むブロック共重合体（直鎖状）である。ブロック共重合体中の重合体ブロックＡの含有量は５０モル％、ブロック共重合体中の重合体ブロックＢの含有量は５０モル％である。得られたブロック共重合体は上述した特定ブロック共重合体に該当する。
【００９１】
＜組成物の調製＞
得られたブロック共重合体（１００質量部）と、特定アルコール（イソプロパノール）（３００質量部）を混合して、実施例２−１の組成物を調製した。なお、各成分（溶剤以外）の質量部は固形分としての質量部である。
【００９２】
〔実施例２−２〜２−３及び比較例２−１〕
特定アルコールの質量部を表２に記載のとおり変更し、特定アルコール以外の溶剤の欄に記載がある例については特定アルコール以外の溶剤を混合し、特定エステルモノマーの欄に記載がある例については特定エステルモノマーをさらに混合した以外は、実施例２−１と同様の手順にしたがって各組成物を調製した。
【００９３】
なお、表２には、各モノマーに由来する各繰り返し単位（モル％）と併せて、各モノマーに由来する各繰り返し単位（質量％）を示す。また、表２には、各ブロックの含有量（モル％）と併せて、各ブロックの含有量（質量％）を示す。
また、表２中、組成物の欄の各成分の質量部は固形分としての質量部である。
【００９４】
〔評価〕
得られた各組成物について、以下の評価を行った。
【００９５】
＜防曇性＞
得られた各組成物をメチルメタクリレート樹脂基板に、硬化後の塗膜（硬化皮膜）の膜厚が３〜５μｍとなるようにスプレーコート法にて塗装を行い、３０℃で１分間乾燥を行った後、十分に硬化するまで１００℃で加熱した。このようにして硬化皮膜を得た。
得られた硬化皮膜を、４０℃に保った温水浴の水面から５ｃｍの高さの所に設置し、温水浴からのスチームを硬化皮膜に連続的に当てて、スチームを当て始めてから３０秒後の曇りの有無を目視で確認した。
上記曇りの有無の結果をもとに次の３段階で防曇性を評価した。結果を表１〜２に示す。実用上、２以上であることが好ましい。
３：全く曇らなかった。
２：わずかに曇った。
１：はっきりと曇りが認められた。
【００９６】
＜密着性＞
上述のとおり、硬化皮膜を得た。得られた硬化皮膜について、ＪＩＳ  Ｋ  ５６００−５−６（クロスカット法）により、次の８段階で密着性を評価した。結果を表１〜２に示す。実用上、２以上であることが好ましい。
８：１００マス中剥離が生じた数が５未満
７：１００マス中剥離が生じた数が５以上１０未満
６：１００マス中剥離が生じた数が１０以上１５未満
５：１００マス中剥離が生じた数が１５以上２０未満
４：１００マス中剥離が生じた数が２０以上２５未満
３：１００マス中剥離が生じた数が２５以上３０未満
２：１００マス中剥離が生じた数が３０以上３５未満
１：１００マス中剥離が生じた数が３５以上
【００９７】
＜耐傷付性＞
上述のとおり、硬化皮膜を得た。得られた硬化皮膜について、鉛筆硬度試験により、鉛筆硬度（傷が生じなかった最も硬い鉛筆の硬度）を調べ、次の８段階で耐傷付性を評価した。結果を表１〜２に示す。実用上、２以上であることが好ましい。
８：鉛筆硬度が４Ｈ以上
７：鉛筆硬度が３Ｈ
６：鉛筆硬度が２Ｈ
５：鉛筆硬度がＨ
４：鉛筆硬度がＦ
３：鉛筆硬度がＨＢ
２：鉛筆硬度がＢ
１：鉛筆硬度が２Ｂ以下
【００９８】
＜防曇耐久性＞
上述のとおり、硬化皮膜を得た。得られた硬化皮膜に室温にて１０秒間加湿器の蒸気を当て、一度蒸気から離し、１分程度静置させた後、また１０秒間加湿器の蒸気を当て、一度蒸気から離した。これを１０回繰り返し、曇りが生じなかったものを２、曇りが生じたものを１とした。結果を表１に示す。
【００９９】
＜硬化性＞
得られた各組成物をメチルメタクリレート樹脂基板に、硬化後の塗膜（硬化皮膜）の膜厚が３〜５μｍとなるようにスプレーコート法にて塗装を行い、３０℃で１分間乾燥を行った後、１００℃で加熱した。そして、硬化性を次の４段階で評価した。結果を表１〜２に示す。
４：５分以内に硬化する。
３：５分超１０分未満で硬化する。
２：１０分超２０分未満で硬化する。
１：硬化するのに２０分以上かかる。
【０１００】
＜耐水性＞
上述のとおり、硬化皮膜を得た。得られた硬化皮膜を４０℃の温水に２４０時間浸漬させ、浸漬後積層体を温水から引き上げ、硬化皮膜の外観を目視で観察した。そして、耐水性を次の７段階で評価した。結果を表１〜２に示す。
７：浸漬前の硬化皮膜と全く同じで変化が認められなかった。
６：僅かに濁りが観察されたがその面積は５％未満であった。
５：濁りが観察された面積が５％以上１０％未満であった。
４：濁りが観察された面積が１０％以上１５％未満であった。
３：濁りが観察された面積が１５％以上２０％未満であった。
２：濁りが観察された面積２０％以上２５％未満であった。
１：濁りが観察された面積が２５％以上であった。
【０１０１】
＜外観＞
上述のとおり、硬化皮膜を得た。得られた硬化皮膜を目視で観察した。そして、外観を次の３段階で評価した。結果を表１〜２に示す。実用上、２以上であることが好ましい。
３：全体的に平滑であった。
２：一部に波打形状やユズ肌形状が認められた。
１：全体的に波打形状やユズ肌形状が認められた。
【０１０２】
＜貯蔵安定性＞
得られた各組成物を５０℃、常温、５℃、−１０℃それぞれのオーブン又は冷蔵庫（冷凍庫）に入れて、４週間静置し、その後の液性状及び塗膜性能を確認した。そして、静置前と比較して変化が確認されなかったものを２、１項目でも静置前と比較して変化が確認されたものを１とした。結果を表１〜２に示す。実用上、２であることが好ましい。
【０１０３】
【表１】
2020172561.tif 000010
【０１０４】
【表２】
2020172561.tif 000011
【０１０５】
表１〜２中、特定エステルモノマー、特定アルコール及び特定アルコール以外の溶剤については、以下のとおりである。
・特定エステルモノマー：リン酸エステルモノマー（東邦化学工業株式会社製ＰＰＭＥ）（下記構造）
【０１０６】
【化７】
2020172561.tif 000012
【０１０７】
・特定アルコール：イソプロパノール
・特定アルコール以外の溶剤：プロピレングリコールモノメチルエーテル（メトキシイソプロパノール）
【０１０８】
表１〜２中、「特定アルコール／Ｃ１」は、上述した特定アルコール／Ｃ１を意味する。
【０１０９】
表１から分かるように、特定アルコール／Ｃ１が１０に満たない比較例１−１と比較して、特定アルコール／Ｃ１が１０以上である実施例１−１〜１−３は、優れた防曇性、外観及び貯蔵安定性を示した。なかでも、特定アルコール／Ｃ１が１００以上である実施例１−１及び実施例１−３は、より優れた防曇性、密着性、耐傷付性、硬化性、耐水性及び外観を示した。そのなかでも、特定エステルモノマーを含有する実施例１−３は、さらに優れた密着性、耐傷付性、硬化性及び耐水性を示した。
【０１１０】
また、表２から分かるように、特定アルコール／Ｃ１が１０に満たない比較例２−１と比較して、特定アルコール／Ｃ１が１０以上である実施例２−１〜２−３は、優れた防曇性、外観及び貯蔵安定性を示した。なかでも、特定アルコール／Ｃ１が１００以上である実施例２−１及び実施例２−３は、より優れた防曇性、密着性、耐傷付性、硬化性、耐水性及び外観を示した。そのなかでも、特定エステルモノマーを含有する実施例２−３は、さらに優れた密着性、耐傷付性、硬化性及び耐水性を示した。